(57)【要約】【課題】  光学的情報記録媒体の初期化を適切に行うこと、あるいは初期化処理が途中で止まる現象を防止し光学的情報記録媒体製造の歩留まりを向上させることを課題とする。【解決手段】  バーストカッティングエリア（以下、ＢＣＡという）を有する情報層の初期化では、ＢＣＡ領域と情報を記録再生するデータエリアとで、レーザパワー、線速度、レーザ光の情報層に対する焦点位置のうち少なくとも１つの初期化条件を変える。ＢＣＡを有しない情報層の初期化においては、ＢＣＡ領域に対応する領域とデータエリアとでレーザパワー、線速度、レーザ光の情報層に対する焦点位置、送りピッチのうち少なくとも１つの初期化条件を変える。【選択図】      図１
2005196942.tif 000002
【特許請求の範囲】
【請求項１】
円盤状の基板の上に、半径方向帯び状に反射率の異なるバーコード状の部分からなるバーストカッティングエリア（以下、ＢＣＡという）を有する情報層が形成された光学的情報記録媒体の製造方法であって、
レーザパワー、線速度、レーザ光の前記情報層に対する焦点位置のうち少なくとも１つを含む第１初期化条件により、前記情報層の半径ｒ１〜半径ｒ２の領域（以下、第１領域という）に初期化部分と未初期化部分を設けることで前記ＢＣＡを形成しつつ、前記第１領域の初期化を行う第１領域初期化工程と、
前記第１初期化条件と、レーザパワー、線速度、レーザ光の前記情報層に対する焦点位置のうち少なくとも１つが異なる第２初期化条件により、前記情報層の前記第１領域以外の領域（以下、第２領域という）の初期化を行う第２領域初期化工程と、
を含むことを特徴とする、
光学的情報記録媒体の製造方法。
【請求項２】
前記光学的情報記録媒体には、円盤状の前記基板の上に、複数の情報層と光透過層とがこの順に形成され、かつ前記複数の情報層の間に光学分離層が設けられており、
前記複数の情報層は、前記レーザ光の照射によって、アモルファス相と結晶相の間で光学的に検出可能な可逆的変化を生じる記録層を少なくとも有しており、
前記複数の情報層のうち少なくとも１つの情報層は、前記ＢＣＡを有している、
請求項１に記載の光学的情報記録媒体の製造方法。
【請求項３】
前記第１領域を初期化する際の前記第１初期化条件におけるレーザパワーは、前記第２初期化条件におけるレーザパワーより低いことを特徴とする、
請求項１または２に記載の光学的情報記録媒体の製造方法。
【請求項４】
前記第１領域を初期化する際の前記第１初期化条件における線速度は、前記第２初期化条件における線速度より速いことを特徴とする、
請求項１または２に記載の光学的情報記録媒体の製造方法。
【請求項５】
前記第１領域を初期化する際の前記第１初期化条件における焦点位置は、前記第２初期化条件における焦点位置より前記情報層から離れた位置であることを特徴とする、
請求項１または２に記載の光学的情報記録媒体の製造方法。
【請求項６】
円盤状の基板の上に、半径方向帯び状に反射率の異なるバーコード状の部分からなるバーストカッティングエリア（以下、ＢＣＡという）を有する情報層（以下、第１情報層という）を含む複数の情報層が形成された光学的情報記録媒体の製造方法であって、
前記第１情報層の半径ｒ１〜半径ｒ２の領域に初期化部分と未初期化部分を設けることで形成された前記ＢＣＡを有しない情報層（以下、第２情報層という）の半径ｒ１〜ｒ２の領域（以下、第３領域という）を初期化する工程であって、レーザパワー、線速度、レーザ光の前記第２情報層に対する焦点位置、前記レーザ光の送りピッチのうち少なくとも１つを含む第３初期化条件により、前記第２情報層の前記第３領域の初期化を行う第３領域初期化工程と、
前記第３初期化条件と、レーザパワー、線速度、レーザ光の前記第２情報層に対する焦点位置、レーザ光の送りピッチのうち少なくとも１つが異なる第４初期化条件により、前記第２情報層の前記第３領域以外の領域（以下、第４領域という）の初期化を行う第４初期化工程と、
を含むことを特徴とする、
光学的情報記録媒体の製造方法。
【請求項７】
前記第３領域を初期化する際の前記第３初期化条件におけるレーザパワーは、前記第４初期化条件におけるレーザパワーより高いことを特徴とする、
請求項６に記載の光学的情報記録媒体の製造方法。
【請求項８】
前記第３領域を初期化する際の前記第３初期化条件における線速度は、前記第４初期化条件における線速度より遅いことを特徴とする、
請求項６に記載の光学的情報記録媒体の製造方法。
【請求項９】
前記第３領域を初期化する際の前記第３初期化条件における焦点位置は、前記第４初期化条件における焦点位置より前記第２情報層に近い位置であることを特徴とする、
請求項６に記載の光学的情報記録媒体の製造方法。
【請求項１０】
前記第３領域を初期化する際の前記第３初期化条件における送りピッチは、前記第４初期化条件における送りピッチより狭いことを特徴とする、
請求項６に記載の光学的情報記録媒体の製造方法。
【請求項１１】
前記光学的情報記録媒体は、前記ＢＣＡを有する情報層を第１情報層、前記ＢＣＡを有しない情報層を第２情報層とし、結晶化するためのレーザ光の波長における前記第１情報層のアモルファス状態での反射率をＲａ１、結晶状態での反射率をＲｃ１、前記第２情報層のアモルファス状態での反射率をＲａ２、結晶状態での反射率をＲｃ２とした場合、Ｒａ１＞Ｒａ２、かつＲｃ１＜Ｒｃ２であることを特徴とする、
請求項１〜１０のいずれかに記載の光学的情報記録媒体の製造方法。
【請求項１２】
前記第１情報層と前記第２情報層とは、１つの光学ヘッドを用いて前記第１情報層、前記第２情報層の順に初期化されることを特徴とする、
請求項１１に記載の光学的情報記録媒体の製造方法。
【請求項１３】
円盤状の基板の上に、半径方向帯び状に反射率の異なるバーコード状の部分からなるバーストカッティングエリア（以下、ＢＣＡという）を有する情報層が形成された光学的情報記録媒体であって、
前記情報層の半径ｒ１〜半径ｒ２の領域（以下、第１領域という）には初期化部分と未初期化部分を設けることで前記ＢＣＡが形成されており、
前記情報層の第１領域以外の領域（以下、第２領域という）に近接する前記第１領域の初期化部分の半径位置をｒ３、前記第１領域に近接する前記第２領域の初期化部分の半径位置をｒ４としたとき、前記情報層の半径位置ｒ３と半径位置ｒ４とにおける反射率が異なることを特徴とする、
光学的情報記録媒体。
【請求項１４】
円盤状の前記基板と、
前記基板の上に形成され、レーザ光の照射によって、アモルファス相と結晶相の間で光学的に検出可能な可逆的変化を生じる記録層を少なくとも有する複数の情報層と、
前記複数の情報層のそれぞれの間に形成された光学分離層と、
前記複数の情報層の上に形成された光透過層と、
を備え、
前記複数の情報層のうち少なくとも１つの情報層は、前記ＢＣＡを有している、
請求項１３に記載の光学的情報記録媒体。
【請求項１５】
前記ＢＣＡを有する前記情報層の前記半径位置ｒ３における反射率は、前記半径位置ｒ４における反射率より低いことを特徴とする、
請求項１３または１４に記載の光学的情報記録媒体。
【請求項１６】
前記第１領域と、前記第２領域とは、レーザパワー、線速度、レーザ光の前記情報層に対する焦点位置のうち少なくとも１つが異なる初期化条件でそれぞれ初期化されていることを特徴とする、
請求項１３または１４に記載の光学的情報記録媒体。
【請求項１７】
前記第１領域を初期化する初期化条件のレーザパワーは、前記第２領域を初期化する初期化条件のレーザパワーより低いことを特徴とする、
請求項１６に記載の光学的情報記録媒体。
【請求項１８】
前記第１領域を初期化する初期化条件の線速度は、前記第２領域を初期化する初期化条件の線速度より速いことを特徴とする、
請求項１６記載の光学的情報記録媒体。
【請求項１９】
前記第１領域を初期化する初期化条件の焦点位置は、前記第２領域を初期化する初期化条件の焦点位置より前記情報層から離れた位置であることを特徴とする、
請求項１６記載の光学的情報記録媒体。
【請求項２０】
円盤状の基板の上に、半径方向帯び状に反射率の異なるバーコード状の部分からなるバーストカッティングエリア（以下、ＢＣＡという）を有する情報層（以下、第１情報層という）を含む複数の情報層が形成された光学的情報記録媒体であって、
前記第１情報層の半径ｒ１〜半径ｒ２の領域には初期化部分と未初期化部分を設けることで前記ＢＣＡが形成されており、
前記ＢＣＡを有しない情報層（以下、第２情報層という）の半径ｒ１〜ｒ２の領域（以下、第３領域という）以外の領域（以下、第４領域という）に近接する前記第３領域の初期化部分の半径位置をｒ３、前記第３領域に近接する前記第４領域の初期化部分の半径位置をｒ４としたとき、前記第２情報層の半径位置ｒ３と半径位置ｒ４とにおける反射率が異なることを特徴とする、
光学的情報記録媒体。
【請求項２１】
前記第２情報層の前記半径位置ｒ３における反射率は、前記半径位置ｒ４における反射率より低いことを特徴とする、
請求項２０に記載の光学的情報記録媒体。
【請求項２２】
前記第３領域と、前記第４領域とは、レーザパワー、線速度、レーザ光の前記第２情報層に対する焦点位置、レーザ光の送りピッチのうち少なくとも１つが異なる初期化条件でそれぞれ初期化されていることを特徴とする、
請求項２０に記載の光学的情報記録媒体。
【請求項２３】
前記第３領域を初期化する初期化条件のレーザパワーは、前記第４領域を初期化する初期化条件のレーザパワーより高いことを特徴とする、
請求項２２に記載の光学的情報記録媒体。
【請求項２４】
前記第３領域を初期化する初期化条件の線速度は、前記第４領域を初期化する初期化条件の線速度より遅いことを特徴とする、
請求項２２に記載の光学的情報記録媒体。
【請求項２５】
前記第３領域を初期化する初期化条件の焦点位置は、前記第４領域を初期化する初期化条件の焦点位置より前記第２情報層に近い位置であることを特徴とする、
請求項２２に記載の光学的情報記録媒体。
【請求項２６】
前記第３領域を初期化する初期化条件の送りピッチは、前記第４領域を初期化する初期化条件の送りピッチより狭いことを特徴とする、
請求項２２に記載の光学的情報記録媒体。
【請求項２７】
前記ＢＣＡを有する情報層、あるいは前記ＢＣＡを有しない情報層における半径位置ｒ３と半径位置ｒ４とにおける反射率の差が０．２％以上あることを特徴とする、
請求項１３〜１５、２０、２１のいずれかに記載の光学的情報記録媒体。
【請求項２８】
前記半径位置ｒ３と前記半径位置ｒ４との距離は、０．２ｍｍ以下であることを特徴とする、
請求項１３〜１５，２０、２１、２７のいずれかに記載の光学的情報記録媒体。
【発明の詳細な説明】
【技術分野】
【０００１】
本発明は、レーザ光等の光学的手段を用いて情報を記録、再生する光学的情報記録媒体およびその製造方法に関するものである。
【背景技術】
【０００２】
レーザ光を利用して高密度な情報の再生あるいは記録を行う従来技術が知られている。この従来技術は、主に光ディスクとして実用化されている。
光ディスクは、再生専用型、追記型、書き換え型に大別することができる。
再生専用型は、コンパクトディスクやレーザーディスクとして、また追記型や書き換え型は、文書ファイル、データファイル等を記録するディスクとして実用化されている。書き換え型光ディスクとしては、主に、光磁気ディスクと相変化型光ディスクとが知られている。
【０００３】
相変化型光ディスクは、記録層がレーザ光の照射によってアモルファスと結晶との間（あるいは結晶とさらに異なる構造の結晶との間）で可逆的に状態変化を起こすことを利用する。より具体的には、相変化型光ディスクでは、レーザ光が照射され、薄膜の屈折率あるいは消衰係数のうち少なくともいずれか一つが変化することにより記録が行われる。また、相変化型光ディスクでは、記録が行われた部分に照射されたレーザ光の透過光あるいは反射光の振幅が変化し、その結果、検出系に至る透過光量あるいは反射光量が変化することを検出して信号を再生する。
【０００４】
一般には、相変化型光ディスクでは、記録層材料が結晶状態である場合を未記録状態とし、レーザ光を照射することにより記録層材料を溶融、急冷し、記録層材料がアモルファス状態となる場合を記録状態とする。また、信号を消去する場合は、記録時よりも低いレーザ光パワーを照射し、記録層を結晶状態とする。
【０００５】
記録層材料としては、一般的にカルコゲン化合物を用いることが多い。カルコゲン化合物からなる記録層は、アモルファス状態で成膜されるので、予め記録領域全面を結晶化して未記録状態としておく必要がある。この全面結晶化を「初期化」と呼ぶ。
初期化処理は、ディスク製造工程の一部に組み込まれており、レーザ光あるいはフラッシュ光源を用いて記録層を結晶状態にする。レーザ光を用いる場合には、ディスクを回転させながらレーザ光を照射するとともに情報層にフォーカスシングし、その光学ヘッドの位置をディスクの半径方向にずらすことにより、ディスク全面を初期化する。
【０００６】
この初期化におけるレーザ光のレーザパワー、線速度、デフォーカス量、送りピッチなどの初期化条件は、次の基準を満たすように求められる。すなわち、初期化条件は、一般に、初期化領域全面においてアモルファス状態が残ることなく均一に結晶化され、かつ情報をオーバーライトした場合に、１回目の記録から複数回（数１０回ぐらい）オーバーライトした場合の信号品質が一定となるように求められる。
【０００７】
初期化条件を求めるに際して、ディスクの中周付近（情報を記録再生するデータエリア領域内の所定位置）において初期化条件の検出を行う。さらに、検出された初期化条件を用いて、後で述べるバーストカッティングエリアを含めたディスク全面の初期化を行っている。すなわち、ディスク全面にわたり、同一条件で初期化を行っている。
【０００８】
なお、単位面積あたりの光ディスクの記録容量を増加させる観点から、片面２層構成、およびその製造方法が提案されており、それぞれの層における初期化条件を変える技術について知られている（例えば、特許文献１参照）。また、片面２層構成のディスクについて、青紫レーザ光を用いた片面２層構成の相変化光ディスクの製造方法が記述されている文献もある（例えば、特許文献２参照）。
【０００９】
ディスクには１枚１枚のディスクを識別するためのバーストカッティングエリア（以下、ＢＣＡという）を設けることがＤＶＤ−ＲＡＭやＢｌｕ−ｒａｙディスクの規格書に記載されている。
このＢＣＡは、例えば、高出力レーザ光を用いて膜を焼き切る、あるいは通常の初期化工程において初期化部、未初期化部を半径方向帯び状にバーコード状に設ける（図１参照）ことにより形成される。
【００１０】
初期化工程においてＢＣＡを形成する場合、初期化のためのレーザ光の光学ヘッドとディスクの相対角速度を一定にして、レーザ光をオンオフさせることにより初期化部と未初期化部とを設ける。
また、ＢＣＡの情報を読み取る場合には、ディスクを回転させ、レーザ光をＢＣＡの形成されたＢＣＡ領域でフォーカシングし、膜の有る部分と無い部分と、あるいは初期化部と未初期化部との反射率差によりＢＣＡの情報を読みとる。なお、ＤＶＤ−ＲＡＭやＢｌｕ−ｒａｙディスクの規格書には、ＢＣＡは、レーザ光入射側からみて奥側の層の最内周に設けると記載されている。
【特許文献１】特願平１０ー１３２９８２号
【特許文献２】特願２０００ー４００４４２号
【発明の開示】
【発明が解決しようとする課題】
【００１１】
本願出願人は、青紫色レーザ光を用いた相変化型片面多層構成の光ディスクの開発を行っている。例えば、図１に示すように、透明基板上に第１の情報層、光学分離層、第２の情報層、光透過層を設けた光ディスクの開発を行っている。また、この光ディスクでは、初期化工程において、ＢＣＡを第１の情報層に形成している。
【００１２】
本願出願人の調査により、この初期化工程において、以下の２つの課題が確認されている。
課題の１つめは、第１の情報層と第２の情報層を１層ずつこの順に初期化処理する際、第１の情報層にＢＣＡを設ける工程で、第２の情報層が部分的に初期化されてしまうというものである。
【００１３】
課題の２つめは、第１の情報層の初期化後、第２の情報層の初期化工程で、第１の情報層のＢＣＡ領域と同一半径領域でフォーカスがはずれ、初期化処理が止まってしまうというものである。
本発明の主たる目的は、上記課題を解決した片面多層構成の光学的情報記録媒体の製造方法および光学的情報記録媒体を提供することにある。
【課題を解決するための手段】
【００１４】
上記課題を解決するための本発明における光学的情報記録媒体の製造方法は、
１）
円盤状の基板の上に、半径方向帯び状に反射率の異なるバーコード状の部分からなるバーストカッティングエリア（以下、ＢＣＡという）を有する情報層が形成された光学的情報記録媒体の製造方法である。ＢＣＡは、情報層の半径ｒ１〜半径ｒ２の領域に初期化部分と未初期化部分を設けることで形成される。さらに、半径ｒ１〜ｒ２を初期化する場合とその他の半径領域を初期化する場合で、レーザパワー、線速度、レーザ光の情報層に対する焦点位置のうち少なくとも１つ初期化条件を変える。
【００１５】
具体的には、
（１）光学的情報記録媒体は、円盤状の基板の上に、複数の情報層と、光透過層がこの順に形成され、かつ複数の情報層の間に光学分離層が設けられたものである。情報層は、エネルギービームの照射によって、アモルファス相と結晶相の間で光学的に検出可能な可逆的変化を生じる記録層を少なくとも有している。複数の情報層のうち少なくとも１つの情報層は、半径方向の帯び状に反射率の異なるバーコード状の部分からなるＢＣＡを有する。
（２）ＢＣＡを有する情報層における半径ｒ１〜ｒ２を初期化する場合、その他の半径領域を初期化する場合より初期化パワーを低くする。
（３）ＢＣＡを有する情報層における半径ｒ１〜ｒ２を初期化する場合、その他の半径領域を初期化する場合より初期化線速度を速くする。
（４）ＢＣＡを有する情報層における半径ｒ１〜ｒ２を初期化する場合、その他の半径領域を初期化する場合より初期化レーザ光の焦点位置を初期化しようとする情報層からはずした状態で初期化する。
２）
円盤状の基板の上に、半径方向帯び状に反射率の異なるバーコード状の部分からなるバーストカッティングエリア（以下、ＢＣＡという）を有する情報層（以下、第１情報層という）を含む複数の情報層が形成された光学的情報記録媒体の製造方法である。ＢＣＡは、第１情報層の半径ｒ１〜半径ｒ２の領域に初期化部分と未初期化部分を設けることで形成される。さらに、ＢＣＡを有しない情報層における半径ｒ１〜ｒ２を初期化する場合とその他の半径領域を初期化する場合で、レーザパワー、線速度、レーザ光のＢＣＡを有しない情報層に対する焦点位置、レーザ光の送りピッチのうち少なくとも１つ初期化条件が変える。
【００１６】
ここで、光学的情報記録媒体は、以下のものであってもよい。すなわち、光学的情報記録媒体は、円盤状の基板の上に、複数の情報層と、光透過層がこの順に形成され、かつ複数の情報層の間に光学分離層が設けられたものである。それぞれの情報層は、エネルギービームの照射によって、アモルファス相と結晶相の間で光学的に検出可能な可逆的変化を生じる記録層を少なくとも有している。複数の情報層のうち少なくとも１つの情報層（第１情報層）は、半径方向の帯び状に反射率の異なるバーコード状の部分からなるＢＣＡを有する
具体的には、
（１）ＢＣＡを有しない情報層における半径ｒ１〜ｒ２を初期化する場合、その他の半径領域を初期化する場合より初期化レーザ光パワーを高くする。
（２）ＢＣＡを有しない情報層における半径ｒ１〜ｒ２を初期化する場合、その他の半径領域を初期化する場合より初期化線速度を遅くする。
（３）ＢＣＡを有しない情報層における半径ｒ１〜ｒ２を初期化する場合、その他の半径領域を初期化する場合より初期化レーザ光の焦点位置を初期化しようとする情報層に合わせた状態で初期化する。
（４）ＢＣＡを有しない情報層における半径ｒ１〜ｒ２を初期化する場合、その他の半径領域を初期化する場合より初期化レーザ光の送りピッチを狭くする。
【００１７】
さらに、１）、２）の光学的情報記録媒体の製造方法における光学的情報記録媒体は、ＢＣＡを有する情報層を第１情報層、前記ＢＣＡを有しない情報層を第２情報層とし、結晶化するためのレーザ光の波長における第１情報層のアモルファス状態での反射率をＲａ１、結晶状態での反射率をＲｃ１、第２情報層のアモルファス状態での反射率をＲａ２、結晶状態での反射率をＲｃ２とした場合、Ｒａ１＞Ｒａ２、かつＲｃ１＜Ｒｃ２であることを特徴とする。
【００１８】
また、第１情報層と第２情報層とは、１つの光学ヘッドを用いて第１情報層、第２情報層の順に初期化されることを特徴とする。
また、上記課題を解決するための本発明における光学的情報記録媒体は、
１）
円盤状の基板の上に、半径方向帯び状に反射率の異なるバーコード状の部分からなるバーストカッティングエリア（以下、ＢＣＡという）を有する情報層が形成された光学的情報記録媒体である。ＢＣＡは、半径ｒ１〜半径ｒ２の領域（以下、ＢＣＡ領域という）に初期化部分と未初期化部分を情報層に設けることで形成される。さらに、データエリアに隣接するＢＣＡ領域の初期化部の半径をｒ３、ＢＣＡ領域に隣接するデータエリアの初期化部の半径をｒ４としたとき、ＢＣＡを有する情報層の半径ｒ３と半径ｒ４での反射率が異なる。
【００１９】
具体的には、
（１）光学的情報記録媒体は、円盤状の基板の上に、複数の情報層と、光透過層がこの順に形成され、かつ複数の情報層の間に光学分離層が設けられている。情報層は、エネルギービームの照射によって、アモルファス相と結晶相の間で光学的に検出可能な可逆的変化を生じる記録層を少なくとも有している。複数の情報層のうち少なくとも１つの情報層は、半径方向の帯び状に反射率の異なるバーコード状の部分からなるＢＣＡを有する。
（２）ＢＣＡを有する情報層の半径ｒ３での反射率の方が半径ｒ４での反射率より低い光学的情報記録媒体。
（３）ＢＣＡを有する情報層の半径ｒ１〜ｒ２を初期化する場合とその他の半径領域を初期化する場合で、レーザパワー、線速度、レーザ光の情報層に対する焦点位置のうち少なくとも１つ初期化条件を変えた初期化工程により製造した光学的情報記録媒体。
（４）ＢＣＡを有する情報層の半径ｒ１〜ｒ２を初期化する場合、その他の半径領域を初期化する場合よりレーザパワーを低くした初期化工程により製造した光学的情報記録媒体。
（５）ＢＣＡを有する情報層の半径ｒ１〜ｒ２を初期化する場合、その他の半径領域を初期化する場合より初期化線速度を速くした初期化工程により製造した光学的情報記録媒体。
（６）ＢＣＡを有する情報層の半径ｒ１〜ｒ２を初期化する場合、その他の半径領域を初期化する場合より初期化レーザ光の焦点位置を初期化しようとする情報層からはずした状態で初期化する初期化工程により製造した光学的情報記録媒体。
２）
円盤状の基板の上に、半径方向帯び状に反射率の異なるバーコード状の部分からなるバーストカッティングエリア（以下、ＢＣＡという）を有する情報層（以下、第１情報層という）を含む複数の情報層が形成された光学的情報記録媒体である。ＢＣＡは、第１情報層の半径ｒ１〜半径ｒ２の領域（以下、ＢＣＡ領域という）に初期化部分と未初期化部分を設けることで形成される。さらに、データエリアに隣接するＢＣＡ領域の初期化部の半径をｒ３、ＢＣＡ領域に隣接するデータエリアの初期化部の半径をｒ４としたとき、ＢＣＡを有しない情報層の半径ｒ３とｒ４での反射率が異なる。
【００２０】
ここで、光学的情報記録媒体は、以下のものであってもよい。すなわち、光学的情報記録媒体は、円盤状の基板の上に、複数の情報層と、光透過層がこの順に形成され、かつ複数の情報層の間に光学分離層が設けられたものである。それぞれの情報層は、エネルギービームの照射によって、アモルファス相と結晶相の間で光学的に検出可能な可逆的変化を生じる記録層を少なくとも有している。複数の情報層のうち少なくとも１つの情報層（第１情報層）は、半径方向の帯び状に反射率の異なるバーコード状の部分からなるＢＣＡを有する。
【００２１】
具体的には、
（１）ＢＣＡを有しない情報層の半径ｒ３での反射率より半径ｒ４での反射率の方が高い光学的情報記録媒体。
（２）ＢＣＡを有しない情報層における半径ｒ１〜半径ｒ２を初期化する場合とその他の半径領域を初期化する場合で、レーザパワー、線速度、レーザ光の情報層に対する焦点位置、レーザ光の送りピッチのうち少なくとも１つ初期化条件が異なる初期化工程により製造した光学的情報記録媒体。
（３）ＢＣＡを有しない情報層の半径ｒ１〜半径ｒ２を初期化する場合、その他の領域を初期化する場合よりレーザパワーを高くした初期化工程により製造した光学的情報記録媒体。
（４）ＢＣＡを有しない情報層の半径ｒ１〜半径ｒ２を初期化する場合、その他の領域を初期化する場合より初期化線速度を遅くした初期化工程により製造した光学的情報記録媒体。
（５）ＢＣＡを有しない情報層の半径ｒ１〜ｒ２を初期化する場合、その他の半径領域を初期化する場合よりレーザ光の焦点位置を初期化しようとする情報層に合わせた状態で初期化する初期化工程により製造したにより製造した光学的情報記録媒体。
（６）ＢＣＡを有しない情報層の半径ｒ１〜半径ｒ２を初期化する場合、その他の領域を初期化する場合より、初期化レーザ光の送りピッチを狭くし初期化する初期化工程により製造した光学的情報記録媒体。
【００２２】
さらに、１）、２）の光学的情報記録媒体は、ＢＣＡを有する情報層、あるいはＢＣＡを有しない情報層における半径位置ｒ３と半径位置ｒ４とにおける反射率の差が０．２％以上あることを特徴とする。
また、半径位置ｒ３と半径位置ｒ４との距離は、０．２ｍｍ以下であることを特徴とする。
【発明の効果】
【００２３】
本発明により、光学的情報記録媒体の初期化を適切に行うことが可能となる、あるいは初期化処理が途中で止まることが防がれ、光学的情報記録媒体製造の歩留まりが向上する。
【発明を実施するための最良の形態】
【００２４】
（発明の概要）
《初期化処理の原理について》
まず、図２を用いて、第１の情報層と第２の情報層との初期化処理の原理について具体的に説明する。
【００２５】
図２に示すように、初期化レーザ光を照射する光学ヘッドを光透過層に近づけていくと、光透過層、第２の情報層、第１の情報層（図１参照）からのフォーカスエラー信号が順に３つ検出される。この３つのフォーカスエラー信号の大きさは、各情報層の反射率が高い場合には大きく、低い場合には小さく検出される。
【００２６】
各情報層の反射率はその薄膜構成や、その相状態（アモルファスか結晶か）の組み合わせにより変化し、検出されるフォーカスエラー信号が小さい場合に、初期化処理を失敗する確率が高くなる。
今回用いた情報層の構成では、第１の情報層および第２の情報層を結晶化するためのレーザ光の波長において、第１の情報層のアモルファス状態での反射率をＲａ１、結晶状態での反射率をＲｃ１、第２の情報層のアモルファス状態での反射率をＲａ２、結晶状態での反射率をＲｃ２とした時、Ｒａ１＞Ｒａ２、かつＲｃ１＜Ｒｃ２である。ここで、第１の情報層と第２の情報層とが未初期化状態の場合に初期化レーザ光を照射すると、Ｒａ１＞Ｒａ２であるために、第１の情報層にフォーカシングし、第１の情報層を初期化することができる。次に第２の情報層を初期化する場合には、第２の情報層に少しでも初期化された部分（結晶化された部分）をつくることによりＲｃ１＜Ｒｃ２となり、第２の情報層にフォーカシングし、第２の情報層を初期化することができる。
【００２７】
《課題の発生原因について》
本願出願人の調査により、上記課題は、以下の理由により発生していると考えられている。
まず、課題の１つ目である、第１の情報層を初期化している際に第２の情報層が部分的に初期化される原因は、以下のように考えられる。
【００２８】
第１の情報層を初期化する場合、初期化レーザ光は、フォーカシングされていない状態で第２の情報層にも照射されている。本願出願人の開発しているディスクでは、第２の情報層を初期化するために必要な初期化レーザパワーは、第１の情報層を初期化するために必要なレーザパワーよりも高い必要がある。このため、第１の情報層を初期化している場合に、第２の情報層は初期化されないはずである。
【００２９】
しかし、ディスク構成によって、結晶化（初期化）されるのに必要なエネルギー量が変化する。今回採用したディスクでは、第１の情報層の初期化感度が悪く、第２の情報層の初期化感度が良いディスク構成となっている。また、各情報層を構成する多層膜は、それぞれディスクの半径方向に膜厚分布を持っている。この膜厚分布により、初期化感度もディスクの半径方向で変化する。今回採用したディスクの第２の情報層では、この膜厚分布により、ＢＣＡが形成されるディスク最内周において、初期化感度がさらに良くなっていると考えられる。
【００３０】
このため、従来と同様の初期化方法を用いると、第１の情報層を初期化している際に第２の情報層が部分的に初期化される結果となっている。
次に、課題の２つ目である、第２の情報層を初期化中、第１の情報層のＢＣＡ領域と同一半径領域上でフォーカスがはずれ、初期化が止まってしまう原因は、以下のように考えられる。
【００３１】
今回採用したディスクでは、未初期化部を設けているＢＣＡ領域と同一半径領域では、半径方向の膜厚分布により、第１の情報層と第２の情報層のＲａ１とＲｃ２との差が通常より小さい構成となっている。このため、第２の情報層を初期化中のレーザ光がＢＣＡと同一半径領域にさしかかったとき、フォーカシングが不安定になる。
【００３２】
このため、従来と同様の初期化方法を用いると、第２の情報層を初期化中、第１の情報層のＢＣＡ領域上でフォーカスがはずれ、初期化が止まる結果となっている。
（実施の形態１）
以下、本発明の実施の形態を、図面を参照しながら説明する。
【００３３】
本実施の形態に記載の技術は、上述の課題の１つ目を解決するものであり、第１の情報層を初期化している際に第２の情報層が部分的に初期化されることを防止するものである。
《ディスクの構造》
図３を用いて、本実施の形態で用いたディスクの構造について説明する。図３において、情報の記録、再生および情報層の初期化を行うそれぞれのレーザ光は、光透過層７側から入射される。基板１は、ポリカーボネート、ＰＭＭＡ等の樹脂板、ガラス板等からなる。基板表面２は、スパイラルまたは同心円状の連続溝等で覆われている。
【００３４】
基板１の上（レーザ光入射側）には、第１の情報層３を設ける。第１の情報層３は、少なくとも反射層８、保護層９，１１、記録層１０を有する。
第１の情報層３の上には、光学分離層４が形成される。光学分離層４は、第１の情報層３に信号を記録再生するために照射するレーザ光の波長に対して透明な材料で構成され、第１の情報層と第２の情報層とを光学的に分離する機能を備える。光学分離層４は、紫外線硬化樹脂等からなる層をスピンコートにより形成する方法や、透明フィルムを粘着テープあるいは紫外線硬化樹脂等により接着する方法等により形成される。光学分離層の表面５は、スパイラルまたは同心円状の連続溝等で覆われている。
【００３５】
光学分離層４の上には、第２の情報層６が形成される。第２の情報層６は、少なくとも反射層１２、保護層１３，１５、記録層１４を有する。
第２の情報層６の上には、光透過層７が形成される。光透過層７は、紫外線硬化樹脂等からなる層をスピンコートによって形成する方法や、粘着テープあるいは紫外線硬化樹脂等により透明フィルムを第２の情報層６の上に接着する方法などにより形成される。
【００３６】
保護層９，１１，１３，１５の材料としては、Ａｌ、Ｓｉ、Ｔａ、Ｍｏ、Ｗ、Ｚｒ等の酸化物、ＺｎＳ等の硫化物、Ａｌ、Ｂ、Ｇｅ、Ｓｉ、Ｔｉ、Ｚｒ等の窒化物、Ｐｂ、Ｍｇ、Ｌａ等のフッ化物等を主成分とする材料を用いることができる。本実施の形態では、ＺｎＳ−２０ｍｏｌ％ＳｉＯ２の組成のものを用いた。
【００３７】
記録層１０，１４の材料としては、Ｔｅ、Ｉｎ、Ｓｅ等を主成分とする相変化材料を用いることができる。よく知られた相変化材料の主成分としては、ＴｅＧｅＳｂ、ＴｅＧｅＳｎ、ＴｅＧｅＳｎＡｕ、ＳｂＳｅ、ＳｂＴｅ、ＳｂＳｅＴｅ、Ｉｎ−Ｔｅ、Ｉｎ−Ｓｅ、Ｉｎ−Ｓｅ−Ｔｌ、ＩｎＳｂＩｎＳｂＳｅ、ＧｅＳｂＴｅＡｇ等が挙げられる。現在、相変化光ディスクで商品化されたもの、あるいは研究が盛んに行われている材料系としては、ＧｅＳｂＴｅ系、ＡｇＧｅＳｂＴｅ系等が挙げられる。これらの記録層は、通常アモルファス状態で成膜される。これらの記録層材料を用いた場合、記録層の初期化に一般に用いられる赤外光波長において、結晶状態の透過率の方がアモルファス状態の透過率よりも小さくなる。本実施の形態では、ＧｅＳｂＴｅ系の記録層材料を主に用いた。
【００３８】
反射層８，１２としては、Ａｇ、Ａｕ、Ａｌ等の金属元素を主成分とする材料を用いることができる。また、金属反射層の代わりに、屈折率の異なる２種類以上の保護層を積層することによっても、反射層と同様の光学特性を得ることができる。本実施の形態では、Ａｇを主成分とする金属反射層を用いた。
【００３９】
保護層、記録層、反射層、各層の形成方法としては、通常、電子ビーム蒸着法、スパッタリング法、ＣＶＤ法、レーザスパッタリング法等が適応される。本実施の形態では、スパッタリング法を用いた。
《初期化処理》
次に、上述した片面２層構成の光学的情報記録媒体を、レーザ光を用いて、初期化するプロセスについて説明する。
【００４０】
図４を用いて、初期化装置の概略を説明する。レーザ光源から照射されたレーザ光は、対物レンズにより、第２の情報層６あるいは第１の情報層３上に、例えば非点収差法を用いてフォーカシングされる。フォーカシングに際して、第１の情報層３、第２の情報層６から得られるフォーカスエラー信号が用いられる。フォーカシング制御を行う方法としては、ナイフエッジ法等、種々の方法を採用することができる。
【００４１】
次に、形成されたそれぞれの情報層（第１の情報層３と第２の情報層６）を初期化する際に、第１の情報層３と第２の情報層６とを区別して、所望の情報層に初期化レーザ光のフォーカスをかける手順を説明する。
まず、初期化のためのレーザ光を照射する光学ヘッドを光透過層に近づけていくと、光透過層７、第２の情報層６、第１の情報層３からのフォーカスエラー信号が順に３つ検出される（図２参照）。例えば、第２の情報層６を初期化するためには、光学ヘッドを光透過層に近づけていく場合に検出されるフォーカスエラー信号のうち、２つめのフォーカスエラー信号にフォーカスをかける。あるいは、第１の情報層３からのフォーカスエラー信号を検出した後、光学ヘッドを光透過層から離していき、２つめのフォーカスエラー信号にフォーカスをかけるという作業を初期化装置内で行う（なお、情報層が２層でなく複数層ある場合にも、同様の方法でフォーカスシングを行う）。
【００４２】
第１および第２の情報層３，６を初期化する方法としては、以下の複数のパターンが考えられる。
（１）それぞれの情報層を形成した直後にそれぞれの情報層の初期化を行う。
（２）それぞれの情報層を形成し、その上に光学分離層４（第２の情報層６の場合には光透過層７）を形成した直後に初期化を行う。
（３）基板１上に第１の情報層３、光学分離層４、第２の情報層６、光透過層７を形成した後に初期化を行う（なお、光透過層７は初期化後に形成することもある）。
（４）（３）の場合、第１の情報層３を第２の情報層６より先に初期化する（なお、その逆であってもよい）。
【００４３】
また、レーザ光を用いた結晶化（初期化）には、高出力のレーザパワーが必要なことから、そのレーザ光波長については、８００ｎｍ前後の赤外レーザを用いることが一般的である。
本実施の形態では、ＢＣＡを初期化工程を用いて設けた。初期化工程の対象となる初期化領域は、ディスクの半径２１ｍｍから５９ｍｍまでの領域であり、ＢＣＡは、ディスクの半径２１ｍｍから２２ｍｍの間に、半径方向帯び状に初期化していない部分（未初期化部分）をバーコード状になるように設けた。また、ＢＣＡを形成する場合（半径２１〜２２ｍｍの範囲）、ディスクは角速度一定で回転させた状態（２７２８ｒｐｍ）で初期化を行った。線速度に直すと、半径２１ｍｍで６．０ｍ／ｓ、半径２２ｍｍで６．２８ｍ／ｓになる。
【００４４】
本実施の形態で用いたディスクの構造をさらに詳細に説明する。
ディスク構造の一例であるが、表面がピッチ０．３μｍ、溝深さ２０ｎｍの凹凸の案内溝で覆われている直径１２０ｍｍ、厚さ１．１ｍｍのポリカーボネートを基板１として採用した。その上にＡｇ反射層、ＧｅＮ、ＺｎＳ−２０ｍｏｌ％ＳｉＯ２、Ｇｅ２２Ｓｂ２５Ｔｅ５３（ａｔ％）、ＺｎＳ−２０ｍｏｌ％ＳｉＯ２をこの順にマグネトロンスパッタ法で形成し、第１の情報層３を形成した。続いて、表面がピッチ０．３μｍ、溝深さ２０ｎｍの凹凸の案内溝で覆われている直径１２０ｍｍ、厚さ２５μｍのポリカーボネートを紫外線硬化樹脂で形成し、第１の情報層３の上にトータル厚さ３０μｍの光学分離層４を形成した。続いて、光学分離層４の上に、Ａｇ反射層、ＧｅＮ、Ｇｅ２２Ｓｂ２５Ｔｅ５３（ａｔ％）、ＺｎＳ−２０ｍｏｌ％ＳｉＯ２をこの順にマグネトロンスパッタ法で形成し、第２の情報層６を形成した。続いて、スピンコート法により厚さ０．１ｍｍの光透過層７を形成した。
【００４５】
検討に用いたディスクの構成、特に情報層の構成は以下のとおりである。
第１の情報層３は、基板１上にＡｇ反射層を１００ｎｍ、ＧｅＮ層を５ｎｍ、ＺｎＳ−２０ｍｏｌ％ＳｉＯ２層を２５ｎｍ、ＧｅＳｂＴｅ記録層を１５ｎｍ、ＺｎＳ−２０ｍｏｌ％ＳｉＯ２層を６０ｎｍ形成した構成である。
【００４６】
第２の情報層６は、第１の情報層３の上に光学分離層４を形成した後、Ａｇ反射層を１０ｎｍ、ＧｅＮ層を５ｎｍ、ＺｎＳ−２０ｍｏｌ％ＳｉＯ２層を２４ｎｍ、ＧｅＳｂＴｅ記録層を６ｎｍ、ＺｎＳ−ＳｉＯ２層を５０ｎｍ形成した構成とした。さらに、第２の情報層６上に光透過層７を形成した。
【００４７】
各情報層の初期化は、図４に示した波長８１０ｎｍのレーザ光源を有する初期化装置を用いた。初期化条件は、事前にディスクの半径４０ｍｍにおいて、オーバーライト時の信号品質の悪化がない条件（ジッタ増加のない条件）を求めた。
第１の情報層３では、求められた初期化条件（第２初期化条件）は、レーザ光のデフォーカス量＋３μｍ（プラスとは、レーザ入射側から見て第１の情報層３の奥側にジャストフォーカス位置がある状態であり、マイナスとは、手前側にジャストフォーカス位置がある状態をいう）、線速度６ｍ／ｓ、送りピッチ４０μｍ、レーザパワー１６５０ｍＷ〜１７５０ｍＷ（本実施の形態では１７００ｍＷで実施）であった。
【００４８】
第２の情報層６では、求められた初期化条件（第４初期化条件）は、デフォーカス量＋３μｍ、線速度３ｍ／ｓ、送りピッチ４０μｍ、レーザパワー８７０〜９３０ｍＷ（本実施の形態では９００ｍＷで実施）であった。
なお、初期化のためのレーザ光のディスク半径方向の幅は、１００μｍのものを用いた。
【００４９】
各情報層の初期化は、第１の情報層３、光学分離層４、第２の情報層６、光透過層７を形成した後に行った。
第１の情報層３を初期化する場合、ＢＣＡが形成されるＢＣＡ領域（第１領域：図１参照）とその他の初期化領域（第２領域：図１参照）とで初期化レーザパワー、線速度、デフォーカス量を変化させた場合の初期化安定性を検討した結果について述べる。
【００５０】
本実施の形態では、第１の情報層３のＢＣＡ領域（半径２１〜２２ｍｍ）とデータエリア（半径２２〜５９ｍｍ）とを初期化する際の初期化条件を変化させ（第１初期化条件と第２初期化条件）、第１の情報層３の初期化終了時点で光学顕微鏡観察を行い、初期化状態を確認した。この際、第２の情報層６が誤って初期化されているか否かを確認した。
【００５１】
「線速度を６ｍ／ｓ」、「デフォーカス量を＋３μｍ」と一定とした上で「初期化レーザパワーを変化」させた場合の結果を（表１）に、「初期化レーザパワーを１７００ｍＷ」、「デフォーカス量を＋３μｍ」と一定にした上で「線速度を変化」させた場合の結果を（表２）に、「初期化レーザパワーを１７００ｍＷ」、「線速度を６ｍ／ｓ」と一定とした上で「デフォーカス量を変化」させた場合の結果を（表３）に示す。
【００５２】
さらに、それぞれの表では、それぞれの初期化条件を用いた場合の、第１の情報層３の半径位置ｒ３＝２１．９ｍｍと半径位置ｒ４＝２２．１ｍｍとにおける反射率を示す（図１参照）。より具体的には、半径位置ｒ３は、ＢＣＡ領域（第１領域）中の半径位置であり、データエリア（第２領域）に近接した半径位置である。また、半径位置ｒ４は、第１の情報層３においてデータエリア（第２領域）中の半径位置であり、ＢＣＡ領域（第１領域）に近接した半径位置である。さらに、反射率は、半径位置ｒ３と半径位置ｒ４とからの波長４０５ｎｍの反射光のミラー部における反射率を示す。
【００５３】
【表１】
2005196942.tif 000003
【００５４】
【表２】
2005196942.tif 000004
【００５５】
【表３】
2005196942.tif 000005
【００５６】
（表１）より、次の事実が確認される。
ＢＣＡ領域の初期化レーザパワーをデータエリアでの最適パワーである１６５０〜１７５０ｍＷ以上とすると、第２の情報層６の一部が誤って初期化されている。ＢＣＡ領域の初期化レーザパワーをデータエリアでの最適パワーである１６５０ｍＷ未満とすると（すなわち、単位面積あたりのレーザパワー密度を小さくすると）、第２の情報層６まで初期化されることはなくなる。ＢＣＡは、初期化部と未初期化部の反射率差により信号を読み取るだけであるため、均一に結晶化されておればよく、例えば１５５０ｍＷでＢＣＡを形成しても反射率には大きな影響はないため問題ない。但し、例えば１４５０ｍＷまで初期化レーザパワーを下げるとＢＣＡに初期化ムラが形成されるため、１４５０ｍＷを超えかつ１６５０ｍＷ未満の初期化レーザパワーで、より好ましくは、１５００ｍＷ以上１６００ｍＷ以下の初期化レーザパワーで初期化を行うのがよい。
【００５７】
また、ＢＣＡ領域での初期化レーザパワーをデータエリアでの初期化レーザパワーの−５．９％〜−１１．８％とした場合（レーザパワーを下げた場合）に良好な結果が得られた。なお、この値の範囲は、本実施の形態で採用したディスクの構成や初期化装置の構成に対して求められた値であり、この範囲内でのみ本発明が有効であるというものではない。例えば、ディスクの構成や、初期化装置の構成により、最適範囲は変化してもよい。
【００５８】
（表２）より、次の事実が確認される。
ＢＣＡ領域の初期化線速度をデータエリアでの線速度である６ｍ／ｓより遅くした場合、第２の情報層６の一部が誤って初期化されている。一方、初期化線速度を６．５ｍ／ｓ以上にした場合（すなわち、単位面積あたりのレーザパワー密度が小さい場合）には、第２の情報層６まで初期化されることはなくなる。但し、例えば７．５ｍ／ｓまで初期化線速度を上げるとＢＣＡに初期化ムラが形成されるため、６．０ｍ／ｓを超えかつ７．５ｍ／ｓ未満の初期化線速度で、より好ましくは、６．５ｍ／ｓ以上７．０ｍ／ｓ以下の初期化線速度で初期化を行うのがよい。
【００５９】
また、ＢＣＡ領域での初期化線速度をデータエリアでの初期化線速度の＋８．３％〜＋１６．７％とした場合（線速度を上げた場合）に良好な結果が得られた。なお、この値の範囲は、本実施の形態で採用したディスクの構成や初期化装置の構成に対して求められた値であり、この範囲内でのみ本発明が有効であるというものではない。例えば、ディスクの構成や、初期化装置の構成により、最適範囲は変化してもよい。
【００６０】
（表３）より、次の事実が確認される。
ＢＣＡ領域の初期化時のデフォーカス量をデータエリアでのデフォーカス量である＋３μｍよりジャストフォーカスにした場合、第２の情報層６まで誤って一部初期化されている。しかし、よりデフォーカスさせた場合には、第２の情報層６まで初期化されることはなくなる。このため、＋３μｍを超えるデフォーカス量で、より好ましくは、＋３．５μｍ以上のデフォーカス量で初期化を行うのがよい。
【００６１】
また、ＢＣＡ領域でのデフォーカス量をデータエリアでのデフォーカス量の、＋１６．７％以上とした場合（デフォーカス量を上げた場合）に良好な結果が得られた。なお、この値の範囲は、本実施の形態で採用したディスクの構成や初期化装置の構成に対して求められた値であり、この範囲内でのみ本発明が有効であるというものではない。例えば、ディスクの構成や、初期化装置の構成により、最適範囲は変化してもよい。
【００６２】
以上のように、ＢＣＡ領域とデータエリアとで異なる初期化条件を用いる場合、より具体的には、ＢＣＡ領域においてレーザパワー、線速度、デフォーカス量を調整し、単位面積あたりのレーザパワー密度をデータエリアでの初期化条件より低くした初期化条件を用いる場合には、第２の情報層６を誤って初期化することがなくなることがわかる。
【００６３】
また、（表１〜３）より、半径２１．９ｍｍ（ＢＣＡ領域中の半径位置）と半径２２．１ｍｍ（データエリア中の半径位置）での初期化部の反射率の差が０．２％以上あり、かつ半径２１．９ｍｍでの反射率の方が低い場合に、第２の情報層６が初期化されていない。なお、単位面積あたりのレーザパワー密度が低すぎる場合にも上記反射率の差が生じているが、この場合は、もともと初期化が均一にできていないため初期化工程エラーとなる。
【００６４】
ここで、半径方向が０．２ｍｍ程度の差では、各層の膜厚分布による反射率の差はほとんどないと考えられる。このため、（表１〜３）のディスク反射率の差は、初期化条件が異なることによる差であると考えられる。例えば、単位面積あたりのレーザパワー密度が高い場合には、初期化の度合いが進み、反射率が高くなる。但し、ある程度以上レーザパワー密度が高くなると、反射率は飽和する。このため、半径０．２ｍｍ以内で０．２％以上の反射率差がある場合には、上記反射率の差は、初期化条件の差により生じたものと判断できる。
【００６５】
なお、本実施の形態では、レーザパワー、線速度、デフォーカス量の各パラメーターを個別に変化させ、単位面積あたりのレーザパワー密度を変化させた。一方、これらのパラメーターを組み合わせて、レーザパワー密度を変化させた場合にも同様の結果を得ることができる。
【００６６】
なお、本実施の形態では、初期化を内周から外周に向かって行った。一方、外周から内周に向かって初期化を行った場合にも同様の結果を得ることができる。
（実施の形態２）
本実施の形態に記載の技術は、上述の課題の２つ目を解決するものであり、第２の情報層を初期化中、フォーカスがはずれ、初期化が止まることを防止するものである。
【００６７】
第２の情報層６を初期化する場合において、第１の情報層３におけるＢＣＡ領域（第１領域：図１参照）と同一半径の領域（第３領域：図１参照）と、第１の情報層３におけるデータエリア（第２領域：図１参照）と同一半径の領域（第４領域：図１参照）とで、初期化パワー、線速度、デフォーカス量を変化させた場合の初期化安定性を検討した結果について述べる。本実施の形態で用いたディスク構成や初期化装置等は、実施の形態１と同じものであるため、詳しい説明を省略する。
【００６８】
第１の情報層３では、予め半径２１〜２２ｍｍまでのＢＣＡ領域においてＢＣＡを初期化工程により設け、さらに、半径２２〜５９ｍｍまでのデータエリアにおいて初期化を行っておいた。
本実施の形態では、引き続き、第２の情報層６の半径２１〜５９ｍｍまでの領域を初期化する。その際、第１の情報層３のＢＣＡ領域と同一半径である半径２１〜２２ｍｍの領域では、半径２２〜５９ｍｍの領域に対して事前に求めた適正な初期化条件（第４初期化条件）を変化させた初期化条件（第３初期化条件）を用いて初期化を行い、半径２２〜５９ｍｍの領域では事前に求めた適正な初期化条件で初期化を行った。この際、第２の情報層６の初期化処理が途中で止まらずに最後まで行われるかどうかを確認した。
【００６９】
ここで、実施の形態１で記載したように、第２の情報層６のデータエリアで求められた適正な初期化条件は、デフォーカス量＋３μｍ、線速度３ｍ／ｓ、送りピッチ４０μｍ、レーザパワー８７０〜９３０ｍＷ（本実施の形態では９００ｍＷで実施）であった。
第２の情報層６の半径２１〜２２ｍｍの領域の初期化において、「線速度を３ｍ／ｓ」、「デフォーカス量を＋３ｍ」と一定とした上で「初期化レーザパワーを変化」させた場合の結果を（表４）に、「初期化レーザパワーを９００ｍＷ」、「デフォーカス量を＋３μｍ」と一定にした上で「線速度を変化」させた場合の結果を（表５）に、「初期化レーザパワーを９００ｍＷ」、「線速度を３ｍ／ｓ」と一定とした上で「デフォーカス量を変化」させた場合の結果を（表６）に示す。
【００７０】
さらに、それぞれの表では、それぞれの初期化条件を用いた場合の、第２の情報層６の半径位置ｒ３＝２１．９ｍｍと半径位置ｒ４＝２２．１ｍｍとにおける反射率を示す（図１参照）。より具体的には、半径位置ｒ３は、第２の情報層６においてＢＣＡ領域（第１領域）に対応する半径の領域（第３領域）中の半径位置であり、データエリア（第４領域）に近接した半径位置である。また、半径位置ｒ４は、第２の情報層６においてデータエリア（第４領域）中の半径位置であり、ＢＣＡ領域（第１領域）に対応する半径の領域（第３領域）に近接した半径位置である。さらに、反射率は、半径位置ｒ３と半径位置ｒ４とからの波長４０５ｎｍの反射光のミラー部における反射率を示す。
【００７１】
【表４】
2005196942.tif 000006
【００７２】
【表５】
2005196942.tif 000007
【００７３】
【表６】
2005196942.tif 000008
【００７４】
（表４）より、次の事実が確認される。
第２の情報層６の半径２１〜２２ｍｍの領域の初期化処理をデータエリアでの適正レーザパワーである８７０〜９３０ｍＷ以下で行うと、半径２１〜２２ｍｍの領域の途中でフォーカスがはずれてしまい、初期化処理が止まってしまう。そこで、レーザパワーを適正レーザパワーより上げることで、途中でフォーカスがはずれることがなくなり、初期化処理が止まることなく初期化歩留まりが改善した。例えば、９３０ｍＷを超えるレーザパワーで、より好ましくは、９６０ｍＷ以上のレーザパワーで初期化処理を行うのがよい。
【００７５】
また、ＢＣＡ領域に対応する領域の初期化レーザパワーをデータエリアでの初期化レーザパワーの、＋６．７％以上とした場合（レーザパワーを上げた場合）に良好な結果が得られた。なお、この値の範囲は、本実施の形態で採用したディスクの構成や初期化装置の構成に対して求められた値であり、この範囲内でのみ本発明が有効であるというものではない。例えば、ディスクの構成や、初期化装置の構成により、最適範囲は変化してもよい。
【００７６】
（表５）より、次の事実が確認される。
第２の情報層６の半径２１〜２２ｍｍの領域の初期化処理をデータエリアでの適正線速度である３．０ｍ／ｓ以上で行うと、半径２１〜２２ｍｍの領域の途中でフォーカスがはずれてしまい、初期化処理が止まってしまう。そこで、線速度を適正線速度より遅くすることで、途中でフォーカスがはずれることがなくなり、初期化処理が止まることなく初期化歩留まりが改善した。例えば、３．０ｍ／ｓ未満の線速度で、より好ましくは、２．７ｍ／ｓ以下の線速度で初期化処理を行うのがよい。
【００７７】
また、ＢＣＡ領域に対応する領域の線速度をデータエリアでの線速度の−１０％未満とした場合（線速度をより下げた場合）に良好な結果が得られた。なお、この値の範囲は、本実施の形態で採用したディスクの構成や初期化装置の構成に対して求められた値であり、この範囲内でのみ本発明が有効であるというものではない。例えば、ディスクの構成や、初期化装置の構成により、最適範囲は変化してもよい。
【００７８】
（表６）より、次の事実が確認される。
第２の情報層６の半径２１〜２２ｍｍの領域の初期化処理をデータエリアでの適正デフォーカス量である＋３μｍよりさらにデフォーカスして行うと、半径２１〜２２ｍｍの領域の途中でフォーカスがはずれてしまい、初期化処理が止まってしまう。そこで、よりジャストフォーカスにすることで、途中でフォーカスがはずれることがなくなり、初期化処理が止まることなく初期化歩留まりが改善した。例えば、＋３μｍ未満の焦点位置で、より好ましくは、＋２．５μｍ以下の焦点位置で初期化処理を行うのがよい。
【００７９】
また、ＢＣＡ領域に対応する領域のデフォーカス量をデータエリアでのデフォーカス量の−１６．７％未満とした場合（デフォーカス量をより下げた場合）に良好な結果が得られた。なお、この値の範囲は、本実施の形態で採用したディスクの構成や初期化装置の構成に対して求められた値であり、この範囲内でのみ本発明が有効であるというものではない。例えば、ディスクの構成や、初期化装置の構成により、最適範囲は変化してもよい。
【００８０】
以上のように、第２の情報層６の半径２１〜２２ｍｍの領域（ＢＣＡ領域と同一半径の領域）と半径２２〜５９ｍｍの領域（第１の情報層のデータエリアと同一半径の領域）とで異なる初期条件を用いる場合、より具体的には、半径２１〜２２ｍｍの領域においてレーザパワー、線速度、デフォーカス量を調整し、単位面積あたりのレーザパワー密度を半径２２〜５９ｍｍの領域の初期化条件より高くした初期条件を用いる場合には、フォーカスが途中ではずれることもなく、初期化工程での歩留まりが改善することがわかる。
【００８１】
ここで、フォーカスが途中ではずれなくなる理由は、次のように考えられる。
初期化処理は、レーザ光を１周毎に少しずつ半径方向にずらして（少しずつオーバーラップするように）行う。本実施の形態では、１００μｍのビーム径に対して、送りピッチを４０μｍとしているので、１周目で結晶化された１００μｍのうち６０μｍは、次の周回でも初期化レーザ光が照射されることになる。従来、第２の情報層６においてＢＣＡ領域と同一半径の領域でフォーカスがはずれるのは、ＢＣＡ領域の未初期化部の反射率が高いためであると考えられる。一方、本実施の形態のように、単位面積あたりのレーザパワー密度をあげることで、半径方向に初期化される領域が広がり、ＢＣＡ領域の未初期化部からの反射光が減少し、フォーカスがはずれにくくなっているものと考えられる。
【００８２】
また、（表４〜６）より、半径２１．９ｍｍ（ＢＣＡ領域と同一半径の領域中の半径位置）と半径２２．１ｍｍ（データエリア中の半径位置）での初期化部の反射率の差が０．２％以上あり、かつ半径２１．９ｍｍでの反射率の方が高い場合に、第２の情報層６の初期化が半径２１〜２２ｍｍでストップしてしまわない。
【００８３】
ここで、半径方向が０．２ｍｍ程度の差では、各層の膜厚分布による反射率の差はほとんどないと考えられる。このため、（表４〜６）のディスク反射率の差は、初期化条件が異なることによる差であると考えられる。例えば、単位面積あたりのレーザパワー密度が高い場合には、初期化の度合いが進み、反射率が高くなる。但し、ある程度以上レーザパワー密度が高くなると、反射率は飽和する。このため、半径０．２ｍｍ以内で０．２％以上の反射率差がある場合には、上記反射率の差は、初期化条件の差により生じたものと判断できる。
【００８４】
なお、本実施の形態では、レーザパワー、線速度、デフォーカス量の各パラメーターを個別に変化させ、単位面積あたりのレーザパワー密度を変化させた。一方、これらのパラメーターを組み合わせて、レーザパワー密度を変化させた場合にも同様の結果を得ることができる。
【００８５】
なお、本実施の形態では、初期化を内周から外周に向かって行った。一方、外周から内周に向かって初期化を行った場合にも同様の結果を得ることができる。
（実施の形態３）
本実施の形態に記載の技術は、上述の課題の２つ目を解決するものであり、第２の情報層を初期化中、フォーカスがはずれ、初期化が止まることを防止するものである。
【００８６】
第２の情報層６を初期化する場合において、第１の情報層３におけるＢＣＡ領域（第１領域：図１参照）と同一半径の領域（第３領域：図１参照）と、第１の情報層３におけるデータエリア（第２領域：図１参照）と同一半径の領域（第４領域：図１参照）とで、初期化レーザ光の送りピッチを変化させた場合の初期化安定性を検討した結果について述べる。本実施の形態で用いたディスク構成や初期化装置等は、実施の形態１と同じものであるため、詳しい説明を省略する。
【００８７】
第１の情報層３では、予め半径２１〜２２ｍｍまでのＢＣＡ領域においてＢＣＡを初期化工程により設け、さらに、半径２２〜５９ｍｍまでのデータエリアにおいて初期化を行っておいた。
本実施の形態では、引き続き、第２の情報層６の半径２１〜５９ｍｍの領域を初期化する。その際、第１の情報層３のＢＣＡ領域と同一半径である半径２１〜２２ｍｍの領域では、半径２２〜５９ｍｍの領域に対して事前に求めた適正な送りピッチを変化させた送りピッチを用いて初期化を行い、半径２２〜５９ｍｍの領域では事前に求めた適正な送りピッチを用いて初期化を行った。この際、第２の情報層６の初期化処理が途中で止まらずに最後まで行われるかどうかを確認した。
【００８８】
ここで、実施の形態１で記載したように、第２の情報層６のデータエリアで求められた適正な初期化条件は、デフォーカス量＋３μｍ、線速度３ｍ／ｓ、送りピッチ４０μｍ、レーザパワー８７０〜９３０ｍＷ（本実施の形態では９００ｍＷで実施）であった。
第２の情報層６の半径２１〜２２ｍｍの領域の初期化において、「線速度を３ｍ／ｓ」、「デフォーカス量を＋３μｍ」、「初期化レーザパワーを９００ｍＷ」とし、「送りピッチを変化」させた場合の結果を（表７）に示す。
【００８９】
さらに、（表７）では、それぞれの初期化条件を用いた場合の、第２の情報層６の半径位置ｒ３＝２１．９ｍｍと半径位置ｒ４＝２２．１ｍｍとにおける反射率を示す。より具体的には、半径位置ｒ３は、第２の情報層６においてＢＣＡ領域（第１領域）に対応する半径の領域（第３領域）中の半径位置であり、データエリア（第４領域）に近接した半径位置である。また、半径位置ｒ４は、第２の情報層６においてデータエリア（第４領域）中の半径位置であり、ＢＣＡ領域（第１領域）に対応する半径の領域（第３領域）に近接した半径位置である。さらに、反射率は、半径位置ｒ３と半径位置ｒ４とからの波長４０５ｎｍの反射光のミラー部における反射率を示す。
【００９０】
【表７】
2005196942.tif 000009
【００９１】
（表７）より、次の事実が確認される。
第２の情報層６の半径２１〜２２ｍｍの領域の初期化処理をデータエリアでの適正な送りピッチである４０μｍ以上の送りピッチで行うと、半径２１〜２２ｍｍの領域の途中でフォーカスがはずれてしまい、初期化処理が止まってしまう。そこで、送りピッチをデータエリアでの適正な送りピッチより狭くすることで、途中でフォーカスがはずれることがなくなり、初期化処理がとまることなく初期化歩留まりが改善した。例えば、４０μｍ未満の送りピッチで、より好ましくは、３０μｍ以下の送りピッチで初期化処理を行うのがよい。
【００９２】
ここで、フォーカスが途中ではずれなくなる理由は、実施の形態２でも述べたように、送りピッチを狭くすることでＢＣＡ領域の未初期化部からの反射光が減少し、フォーカスがはずれにくくなっているものと考えられる。
また、ＢＣＡ領域に対応する領域の送りピッチをデータエリアでの初期化レーザ光の送りピッチの−２５％未満とした場合（送りピッチをより狭くした場合）に良好な結果が得られた。なお、この値の範囲は、本実施の形態で採用したディスクの構成や初期化装置の構成に対して求められた値であり、この範囲内でのみ本発明が有効であるというものではない。例えば、ディスクの構成や、初期化装置の構成により、最適範囲は変化してもよい。
【００９３】
また、（表７）より、半径２１．９ｍｍ（ＢＣＡ領域と同一半径の領域中の半径位置）と半径２２．１ｍｍ（データエリア中の半径位置）での初期化部の反射率の差が０．２％以上あり、かつ半径２１．９ｍｍの方が高い場合に、第２の情報層６の初期化が半径２１〜２２ｍｍでストップしてしまわない。
【００９４】
ここで、半径方向が０．２ｍｍ程度の差では、各層の膜厚分布による反射率の差はほとんどないと考えられる。このため、（表７）のディスク反射率の差は、初期化条件が異なることによる差と考えられる。例えば、送りピッチが狭いということは、一度初期化された部分（結晶化された部分）に再度、レーザパワーを与えてよりその初期化の度合いを進めていることになる。そのため、反射率が高くなる。半径０．２ｍｍ以内で０．２％以上の反射率差がある場合には、上記反射率の差は、初期化条件の差により生じたものと判断できる。
【００９５】
なお、本実施の形態では、初期化を内周から外周に向かって行った。一方、外周から内周に向かって初期化を行った場合にも同様の結果を得ることができる。
また、本実施の形態に用いたディスクを光学顕微鏡で観察すると、初期化状態の差による縞模様のピッチが初期化条件である送りピッチにより違って見えた。この縞模様は、初期化レーザビームの重なりによる初期化度合いの差の違いで生じる。このように送りピッチの違いは、縞模様の違いとして光学顕微鏡で観察することができる。
（実施の形態１〜３の変形例）
実施の形態１と実施の形態２と実施の形態３とにおいて説明した技術は、それぞれ独立して用いられてもよいし、組み合わせて用いられてもよい。より具体的には、第１の情報層３を実施の形態１で説明した技術により初期化するとともに、第２の情報層６を実施の形態２や実施の形態３で説明した技術により初期化してもよい。
【００９６】
また、上記実施の形態においては、２層の情報層を有するディスクの初期化について記載を行った。しかし本発明をさらに多層の情報層を有するディスクの初期化に適用することも可能である。
【産業上の利用可能性】
【００９７】
本発明の光学的情報記録媒体およびその製造方法は、片面多層光ディスクの初期化方法として、その生産性向上の観点から有用である。
【図面の簡単な説明】
【００９８】
【図１】本発明の実施の形態に用いた光ディスクの構造図
【図２】本発明の実施の形態に用いた光ディスクの初期化のためのフォーカスエラー信号の図
【図３】本発明の実施の形態に用いた光ディスクの構造図
【図４】本発明の実施の形態に用いた光ディスクの初期化装置の構造図
【符号の説明】
【００９９】
１    基板
２    基板表面
３    第１の情報層
４    光学分離層
５    光学分離層の表面
６    第２の情報層
７    光透過層
８    反射層
９    保護層
１０  記録層
１１  保護層
１２  反射層
１３  保護層
１４  記録層
１５  保護層
【図１】
2005196942.tif 000010
【図２】
2005196942.tif 000011
【図３】
2005196942.tif 000012
【図４】
2005196942.tif 000013